(57)【要約】【課題】ゴム部材に接着剤を塗布することなく、生産性の高く、耐久性に優れた弾性継手及びその製造方法を提供する。【解決手段】駆動側部材および被駆動側部材のそれぞれに連結される複数本の筒体２を、周方向に所定の間隔をおいて配設するとともに、それらの筒体２を、周りを囲繞するゴム部材３を介して盤体４に固着させてなり、そのゴム部材３は天然ゴム／スチレン・ブタジエン共重合体ゴムからなり、盤体４はポリフェニレンエーテルからなることを特徴とする。【選択図】図１
2010255684.tif 000002
【特許請求の範囲】
【請求項１】
駆動側部材および被駆動側部材のそれぞれに連結される複数本の筒体を、周方向に所定の間隔をおいて配設するとともに、それらの筒体を、周りを囲繞するゴム部材を介して盤体に固着させてなり、緩衝下で動力の伝達を司る弾性継手であって、
そのゴム部材は天然ゴム／スチレン・ブタジエン共重合体ゴムからなり、盤体はポリフェニレンエーテルからなることを特徴とする弾性継手。
【請求項２】
ポリフェニレンエーテルからなる盤体と、金属材料からなる、複数本の筒体との間へ天然ゴム／スチレン・ブタジエン共重合体ゴムからなるゴム材料を注入して成形するとともに、そのゴム材料を筒体に加硫接着させ、盤体に拡散接着させる弾性継手の製造方法。
【請求項３】
注入したゴム部材を、盤体に形成したランナー溝に沿って、盤体の周方向に間隔をおいて配置した、それぞれの筒体の周りに流動させる請求項２に記載の弾性継手の製造方法。
【発明の詳細な説明】
【技術分野】
【０００１】
本発明は、例えば、自動車のプロペラシャフト、ステアリングシャフト等の回転力伝達軸部に適用して好適な弾性継手、なかでも生産効率が高い、耐久性に優れた弾性継手およびその製造方法に関するものである。
【背景技術】
【０００２】
弾性継手としては、金属製の複数本の筒体のそれぞれを、ゴム部材を介して盤体に連結してなるものがある。
【０００３】
このような弾性継手の製造方法として、特許文献１には、まず、各筒体の周りにゴム部材を加硫接着によって一体化し、次いで、ポリアミド樹脂からなる盤体を射出成形後、筒体を、その周りのゴムの縮径変形下で盤体に圧入して、ゴム部材を加硫接着させた、それぞれの筒体と盤体とを一体化して製造することが開示されている。
【０００４】
しかるに、特許文献１に記載の製造方法で製造された弾性継手では、ゴム部材と盤体とが十分に接着されてないことから、ゴム部材の変形の繰り返しに伴って、それが盤体から抜け出す等の耐久性の問題があった。
【０００５】
かかる問題に対処するべく、ゴム部材とポリアミド樹脂とを接着剤層を介して接着させる場合には、筒体に加硫接着させたゴム部材の外周面に対する脱脂等の洗浄処理を行うとともに、プライマー処理を施し、そして、このゴム部材の外周面に接着剤を塗布させる等の、複数の工程が必要となる他、金属性の筒体にプライマー処理剤等が付着して錆びが発生するおそれがあった。
この一方で、ゴム部材が小型であることから、そのゴム表面に接着剤を適切に塗布することが難しいという他の問題もあった。
【先行技術文献】
【特許文献】
【０００６】
【特許文献１】特許第２６９６３０７号公報
【発明の概要】
【発明が解決しようとする課題】
【０００７】
そこで本発明は、ゴム部材に接着剤を塗布することなく、生産性が高く、耐久性に優れた弾性継手及びその製造方法を提供する。
【課題を解決するための手段】
【０００８】
この発明にかかる弾性継手は、駆動側部材および被駆動側部材のそれぞれに連結される複数本の筒体を、周方向に所定の間隔をおいて配設するとともに、それらの筒体を、周りを囲繞するゴム部材を介して盤体に固着させてなり、緩衝下で動力の伝達を司る盤状のものであって、そのゴム部材は天然ゴム／スチレン・ブタジエン共重合体ゴムからなり、盤体はポリフェニレンエーテルからなることを特徴とするものである。
【０００９】
また、この弾性継手の製造方法は、ポリフェニレンエーテルからなる盤体と、金属材料からなる、複数本の筒体との間へ天然ゴム／スチレン・ブタジエン共重合体ゴムからなるゴム材料を注入して成形するとともに、そのゴム材料を筒体に加硫接着させ、盤体に拡散接着する。
【００１０】
このような弾性継手の製造方法においてより好ましくは、注入したゴム部材を、盤体に形成したランナー溝に沿って、盤体の周方向に間隔をおいて配置した、それぞれの筒体の周りに流動する。
【発明の効果】
【００１１】
従来の弾性継手は、耐久性および、生産性の向上等が望まれていたところ、本発明では、各筒体の周りに加硫接着されるゴム部材を天然ゴム／スチレン・ブタジエン共重合体ゴムにて形成するとともに、盤体をポリフェニレンエーテルにて形成して、天然ゴム／スチレン・ブタジエン共重合体ゴムとポリフェニレンエーテルとを、接着剤層なしの直接的な拡散接着によって、十分強固に接着させることにより、ゴム部材の、盤体からの不測の抜け出しを効果的に防止して、耐久性を大きく向上させることができ、またゴム部材に接着剤を塗布することに起因する問題のことごとくを取り除くとともに、弾性継手の生産性を有利に向上することができる。
【００１２】
そして、盤体をポリフェニレンエーテル製とすることで、ゴム部材と盤体との間の接着強度を十分に確保するとともに、盤体の弾性率、成型収縮率等の物性を、従来のポリアミド樹脂の盤体と同程度のものとすることができる。
【図面の簡単な説明】
【００１３】
【図１】本発明の弾性継手の一の実施形態を示す断面図である。
【図２】（ａ）〜（ｃ）は、本発明の弾性継手の製造方法の一の実施形態を示す図である。
【図３】本発明の弾性継手の他の実施形態を示す断面図である。
【発明を実施するための形態】
【００１４】
以下に、図面を参照しながら本発明の弾性継手を詳細に説明する。
図１は、本発明の弾性継手の一の実施形態を示す断面図である。
【００１５】
図中１は盤状の弾性継手を、２は筒体をそれぞれ示す。
【００１６】
図示の弾性継手１では、円筒形状の筒体２と、この筒体２の外周にゴム部材３を介して連結された樹脂材料からなる盤体４とを具え、図では駆動側部材および被駆動側部材のそれぞれに連結される、四本の筒体２のそれぞれを、周方向に所定の間隔、例えば３０〜１２０°の角度間隔をおいて同心に配置してなる。
なおここでは、これらの筒体２を、それらの周りを囲繞するゴム部材３によって、盤体４に直接的に固着させてなる。
【００１７】
このゴム部材３により、駆動側部材による被駆動側部材の回転駆動時の振動の吸収、急激な負荷に対する緩衝および、騒音を低減することができる他、駆動側部材と被駆動側部材との芯ずれを吸収することができる。
この場合、盤体４は、駆動側部材に連結される筒体２と、被駆動部材に連結される筒体２との間の離隔方向の力および近接方向の力等に対する抗力を発揮することができる。
【００１８】
ところで、この弾性継手１では、ゴム部材３が天然ゴム／スチレン・ブタジエン共重合体ゴムからなり、盤体４がポリフェニレンエーテルからなる。
【００１９】
ゴム部材３に用いられる天然ゴム／スチレン・ブタジエン共重合体ゴムの配合比率は５〜６０％が好ましく、特に３０％が好ましい。
【００２０】
盤体４に用いられるポリフェニレンエーテルの単独重合体としては、ポリ（２，６−ジメチル−１，４−フェニレン）エーテル、ポリ（２−メチル−６−エチル−１，４−フェニレン）エーテル、ポリ（２，６−ジエチル−１，４−フェニレン）エーテル、ポリ（２，６−ジフェニル−１，４−フェニレン）エーテル、ポリ（２，３，６−トリメチル−１，４−フェニレン）エーテル等が挙げられる。
【００２１】
ポリフェニレンエーテルの共重合体としては、例えば、２，６−ジメチルフェノールと、２，３，６−トリメチルフェノールとの共重合体または２，６−ジフェニルフェノールとの共重合体またはｏ−クレゾールとの共重合体等が挙げられる。
【００２２】
ポリフェニレンエーテルは、ポリフェニレンエーテルだけではなく、ポリフェニレンエーテルをスチレン系樹脂やポリアミド樹脂等とアロイ化した変成ポリフェニレンエーテルも含むことができる。
【００２３】
本発明では、各筒体２の周りに加硫接着されるゴム部材３と盤体４とを、接着剤層なしの直接的な拡散接着によって、十分強固に接着させることにより、ゴム部材３の、盤体４からの不測の抜け出しを効果的に防止して、耐久性を大きく向上等させることができる。
【００２４】
図２（ａ）〜（ｃ）は、本発明の弾性継手の製造方法の一の実施形態を示す図である。
このような弾性継手１は、例えば、以下のようにして形成される。
まず、図２（ａ）に示すように、ポリフェニレンエーテルからなる盤体４は、円盤から所定の円弧で切り欠いた形態で、四個の切欠部５を、９０°の間隔で成形する。
この盤体４には、例えば、中心に凹６を設け、この凹部６から四つの切欠部５に分岐するランナー溝７を形成する。
【００２５】
次に、図２（ｂ）に示すように、盤体４をゴムの成形型に入れて、接着させる筒体２を、盤体４の切欠部５の中央にそれぞれに配置してキャビティの区画に寄与させる。
【００２６】
そして、図２（ｃ）に示すように、盤体４の凹部６に、天然ゴム／スチレン・ブタジエン共重合体ゴムからなるゴム材料を注入して、それぞれのランナー溝７を通って、四個所の切欠部５に発熱を抑えてゴム材料が流れ、その切欠部５内であって、盤体４と筒体２との間へゴム材料を流れ込む。その後、ゴム材料を加硫して、この加硫時の熱により、ゴム部材３と盤体４とを浸透して接着する。
特に、ゴム部材３が天然ゴム／スチレン・ブタジエン共重合体ゴム、盤体４がポリフェニレンエーテルからなる場合には、ポリフェニレンエーテルとスチレン・ブタジエン共重合体ゴムの親和性により接着することができる。
【００２７】
このような製造方法で弾性継手１を製造することで、天然ゴム／スチレン・ブタジエン共重合体ゴムとポリフェニレンエーテルとの、優れた接着力をもって接着し得る拡散反応、および筒体２とゴム部材３との加硫接着により、ゴム部材３に接着剤を塗布等するための工程の必要なしに、筒体２と、ゴム部材３と、盤体４とを一体化させることができるので、耐久性が向上するとともに、弾性継手１の生産性が向上することができる。
また、ゴム部材３にプライマー処理剤および接着剤を塗布する必要がないため、筒体２へのプライマー処理剤等の付着による錆びの発生を低減できる。
【００２８】
予め盤体４を予熱してゴム部材３と盤体４との接着反応を活発にしたり、ゴム部材３の型温度を下げて、ゴム部材３の加硫を適正温度で促進させ反応タイミングを遅延させることができる。
【００２９】
このような製造方法において、盤体４を先に形成することにより、ゴム部材３等の位置精度が安定させることができる。
【００３０】
また、注入したゴム部材３を、盤体４に形成したランナー溝７に沿って、盤体４の周方向に間隔をおいて配置した、それぞれの筒体２の周りに流動させることにより、モールド等にゲートを設けることなく、均等にゴム材料を流入させ、一度で複数の筒体２とゴム部材３との一体化が完了し工数も削減できるとともに、バリ取り等も少なくなり生産性が高い。
【００３１】
ところで、例えばゴム部材３と盤体４との接着時の圧力を上げるためには、図３に示すように、円盤状の盤体４内に、円弧で切除した円弧部８を形成し、そこにゴム部材３を流し込み、その円弧部８に、ゴム部材３等を囲む形状とすることができる。
【符号の説明】
【００３２】
１    弾性継手
２    筒体
３    ゴム部材
４    盤体
５    切欠部
６    凹部
７    ランナー溝
８    円弧部
【図１】
2010255684.tif 000003
【図２】
2010255684.tif 000004
【図３】
2010255684.tif 000005